СПОСОБ ПОЛУЧЕНИЯ НАНОТРУБОК ИЗ ВОЗОБНОВЛЯЕМОГО СЫРЬЯ

1. Способ получения углеродных нанотрубок, включающий следующие стадии:
a) синтез спирта(ов) брожением, по меньшей мере, одного растительного сырья и необязательно очистку полученного продукта;
b) дегидратация спирта или спиртов, полученных на стадии а), для получения в первом реакторе смеси алкена(ов) и воды и необязательно очистку полученного продукта;
c) введение, в частности, введение в псевдоожиженный слой, во втором реакторе, порошкообразного катализатора при температуре 450-850°С, который содержит, по меньшей мере, один металл, причем катализатор нанесен на инертную твердую подложку с d50 гранул катализатора менее 300 µм;
d) приведение алкена, полученного на стадии b) в контакт с порошкообразным катализатором стадии с), необязательно в впсевдоожиженном слое для формирования углеродных нанотрубок и водорода на поверхности указанного катализатора каталитическим разложением указанного алкена;
e) извлечение углеродных нанотрубок, полученных на стадии d).
2. Способ по п.1, отличающийся тем, что стадии с)-е) осуществляются непрерывно и одновременно во втором реакторе.
3. Способ по любому из пп.1 и 2, отличающийся тем, что растительное сырье выбрано из свеклы; сахарного тростника; хлебных злаков, таких как, пшеница, ячмень и сорго; картофель; биомасса; и источники целлюлозы.
4. Способ по п.3, отличающийся тем, что хлебный злак является зерном.
5. Способ по п.1, отличающийся тем, что спиртом является этанол.
6. Способ по п.1, отличающийся тем, что стадия b) выполняется с катализатором на основе γ-оксида алюминия.
7. Способ по п.1, отличающийся тем, что стадия с) выполняется при температуре 500-700°С.
8. Способ по п.1, отличающийся тем, что алкен смешивается на стадии с) с потоком водорода и/или, по меньшей мере, частью воды, полученной при дегидратации спирта на стадии b).
9. Способ по п.1, отличающийся тем, что водород, полученный на стадии d) возвращают в цикл, по меньшей мере, частично во второй реактор.
10. Способ по п.1, отличающийся тем, что металлом катализатора является железо.
11. Способ по п.1, отличающийся тем, что порошкообразный катализатор получают пропиткой твердой подложки соединением водного раствора указанного металла катализатора с последующим прокаливанием твердой подложки, пропитанной таким образом.
12. Способ по п.11, отличающийся тем, что прокаливание выполняют при температуре 200-400°С.
13. Способ по п.1, отличающийся тем, что d50 гранул порошкообразного катализатора составляет менее 200 µм и предпочтительно более 100 µм.
14. Углеродные нанотрубки, получаемые способом по пп.1-13.
15. Углеродные нанотрубки по п.14, отличающиеся тем, что они содержат, по меньшей мере, 20 мас.%, предпочтительно, по меньшей мере, 50 мас.% углерода из возобновляемого источника растительного сырья по отношению к общей массе углерода.
-10
14
-10
14
16. Углеродные нанотрубки по пп.14, отличающиеся тем, что они содержат, по меньшей мере, 0,2·10 мас.% С, предпочтительно, по меньшей мере, 0,6·10 мас.% С.
17. Применение углеродных нанотрубок по пп.14-16, в композитных материалах для придания им улучшенных электро- и/или теплопроводности и/или улучшенных механических свойств, в частности, сопротивления к удлинению.
18. Применение углеродных нанотрубок по пп.14-16, в макромолекулярных композициях, предназначенных для монтажа электронных компонентов или производства топливных линий или антистатических покрытий, или в терморезисторах или электродах для суперконденсаторов.